(57)【特許請求の範囲】
【請求項１】
熱可塑性樹脂、無機微細粉末及び／または有機フィラーを含有する印刷可能な表面層（Ａ）の裏面に、親水性熱可塑性樹脂を含む熱可塑性樹脂、表面処理された無機微細粉末を含有する裏面層（Ｂ）を積層してなり、裏面層（Ｂ）の剥離強度が１０〜２００ｇ／ｃｍであることを特徴とする易剥離性多層樹脂延伸フィルム。
【請求項２】
裏面層（Ｂ）が、非親水性熱可塑性樹脂１００重量部に対し親水性熱可塑性樹脂３〜２００重量部を含有する請求項１に記載の易剥離性多層樹脂延伸フィルム。
【請求項３】
熱可塑性樹脂が、オレフィン系樹脂、オレフィン系熱可塑性エラストマー、またはオレフィン系樹脂とオレフィン系熱可塑性エラストマーの混合物である請求項１または２に記載の易剥離性多層樹脂延伸フィルム。
【請求項４】
オレフィン系樹脂とオレフィン系熱可塑性エラストマーの混合物が、オレフィン系樹脂１００重量部に対してオレフィン系熱可塑性エラストマー１０〜１００重量部を含有する請求項３に記載の易剥離性多層樹脂延伸フィルム。
【請求項５】
親水性熱可塑樹脂がアルキレンオキシド系重合体である請求項１〜４のいずれかに記載の易剥離性多層樹脂延伸フィルム。
【請求項６】
裏面層（Ｂ）に使用する無機微細粉末の表面が、アニオン性界面活性剤、カチオン性界面活性剤、非イオン性界面活性剤、および帯電防止剤から選ばれた少なくとも一つで処理されている請求項１〜５のいずれかに記載の易剥離性多層樹脂延伸フィルム。
【請求項７】
易剥離性多層樹脂延伸フィルムの空孔率が１０〜６０％である請求項１〜６のいずれかに記載の易剥離性多層樹脂延伸フィルム。
【請求項８】
裏面層（Ｂ）の空孔率が表面層（Ａ）の空孔率よりも大きい請求項１〜７のいずれかに記載の易剥離性多層延伸フィルム。
【請求項９】
裏面層（Ｂ）の水に対する平均接触角が１０〜８０°である請求項１〜８のいずれかに記載の易剥離性多層延伸フィルム。
【請求項１０】
易剥離性多層樹脂延伸フィルムの密度が０．４〜１ｇ／ｃｍ3である請求項１〜９のいずれかに記載の易剥離性多層樹脂延伸フィルム。
【請求項１１】
表面層（Ａ）と裏面層（Ｂ）が積層後に延伸されている請求項１〜１０のいずれかに記載の易剥離性多層樹脂延伸フィルム。
【請求項１２】
１軸方向に延伸されている請求項１〜１１のいずれかに記載の易剥離性多層樹脂延伸フィルム。
【請求項１３】
表面層（Ａ）及び裏面層（Ｂ）に酸化処理が施されている請求項１〜１２のいずれかに記載の易剥離性多層樹脂延伸フィルム。
【請求項１４】
表面層（Ａ）に印刷後にエンボス加工が施されている請求項１〜１３のいずれかに記載の易剥離性多層樹脂延伸フィルム。
【請求項１５】
裏面層（Ｂ）に水溶性の接着剤が塗工されている、貼り付け施工用の請求項１〜１４のいずれかに記載の易剥離性多層延伸フィルム。
【請求項１６】
水溶性の接着剤が、澱粉、ポリアクリル酸、ポリアクリルアミド、ポリエチレンオキシド、ポリビニルアルコール、カルボキシメチルセルロース、酢酸ビニルおよびポリビニルアミドから選ばれる少なくとも一つを含むものである請求項１５に記載の易剥離性多層樹脂延伸フィルム。
【発明の詳細な説明】
【０００１】
【発明の属する技術分野】
本発明は、建築装飾材として有用な易剥離性多層樹脂延伸フィルムに関する。特に、印刷適性及びエンボス加工適性に優れ、従来使用されている壁紙の如く天然紙の裏打ち材を必要とせずに直接水溶性接着剤で壁などに貼り付け施工が可能で、かつ壁面から剥がす時に容易にリサイクル可能な状態で剥離することができる多層樹脂延伸フィルムに関する。
【０００２】
【従来の技術】
従来から、建築装飾材（特に壁紙）に用いられる樹脂フィルムとして、塩化ビニル（ＰＶＣ）樹脂を主成分とするカレンダー成形フィルムやペースト発泡した材料が多く使用されている。これらＰＶＣ樹脂を使用した壁紙類には、廃棄時や火災時に発生する塩素ガスの問題や、可塑剤のブリーディングによる室内汚染等の環境汚染の問題がある。このため、これらの問題を解決するために、最近ではポリオレフィンを用いた壁紙用フィルムやポリオレフィン樹脂を使用したペースト発泡手法等の開発が行われている。
【０００３】
また、これらの樹脂フィルムを壁紙として使用するために、樹脂フィルムの裏面に多種素材の裏打ち加工を行ったり、タック紙型壁紙の場合は粘着剤などの塗工処理を行ったり、直接壁や木質合板に貼る場合は接着剤（糊）塗工などを行うことが、従来から行われている。その裏打ち材としては、接着剤、粘着剤との接着性（強さ）や乾燥性が良好であることから、一般的に天然紙が使用されている。だが、壁紙の樹脂素材と組成が異なる天然紙を裏打ち材として用いると、壁紙の貼り替え時に剥がした壁紙をそのままリサイクルすることができなくなるという問題がある。リサイクルするためには、樹脂素材と裏打ち紙を分離しなければならないが、その分離が困難であることがこの問題のネックになっている。
【０００４】
また、裏面に合成樹脂を主成分とした感圧粘着剤を塗工したタック紙型壁紙の場合も、感圧粘着剤を樹脂素材から分離することは困難である。このため、多量の感圧粘着剤が付着した状態で剥離され、リサイクル時に樹脂素材が熱分解を起こして異物を発生したり、樹脂の流動特性が大きく変わってしまい、品質上大きな問題となっているのが現状である。
【０００５】
最近ではこれらの問題を解決するために、壁紙樹脂素材と裏打ち材（天然紙）を分離しうるように工夫された壁紙が提案されている。例えば、裏打ち紙に水溶性高分子とＰＶＣ樹脂系或いは酢酸ビニル系の合成バインダーを主成分とする塗被層を設け、その上にＰＶＣ樹脂を積層した壁紙であって、温水またはアルカリ性水溶液に浸漬、撹拌することによってＰＶＣと裏打ち紙を分離できるようにしたもの（特開平６ー１７３２００号公報）や、裏打ち材と発泡ゲル化したＰＶＣ基材との中間にＰＥＴフィルムやＰＰフィルム等を積層したもの（特開平１１−２９３６００号公報）が提案されている。しかしながら、いずれを用いても裏打ち紙の分離工程が増えるために、リサイクルに要するコストアップやリサイクルされた樹脂素材の品質低下などの問題があり、実用化には至っていない。このため、依然として剥がした壁紙のほとんどは埋め立て、または焼却などで処分されており、リサイクルされていないのが現状である。
【０００６】
【発明が解決しようとする課題】
本発明は、これらの従来技術の問題点を解決することを課題とした。
すなわち、本発明は、印刷性及びエンボス加工性に優れ、裏打ち紙や感圧型粘着加工を必要とせずに優れた施工性を有し、壁やボードから剥離する際にリサイクル可能な状態で容易に剥離し、モノマテリアルな壁紙として有用である易剥離性多層樹脂延伸フィルムを提供することを課題とした。
【０００７】
【課題を解決するための手段】
本発明者らは鋭意研究を行った結果、裏面層に親水性熱可塑性樹脂を用いるとともに、裏面層の剥離強度を所定の範囲内に調整することにより、所期の効果を示す優れた特性を有するフィルムを提供しうることを見出し、本発明を完成するに至った。
すなわち本発明は、熱可塑性樹脂、無機微細粉末及び／または有機フィラーを含有する印刷可能な表面層（Ａ）の裏面に、親水性熱可塑性樹脂を含む熱可塑性樹脂、表面処理された無機微細粉末を含有する裏面層（Ｂ）を積層してなり、裏面層（Ｂ）の剥離強度が１０〜２００ｇ／ｃｍであることを特徴とする易剥離性多層樹脂延伸フィルムを提供する。
【０００８】
本発明の好ましい実施態様では、裏面層（Ｂ）が、非親水性熱可塑性樹脂１００重量部に対し親水性熱可塑性樹脂３〜２００重量部を含有する。また、熱可塑性樹脂はオレフィン系樹脂、オレフィン系熱可塑性エラストマー、またはオレフィン系樹脂とオレフィン系熱可塑性エラストマーの混合物であるのが好ましく、オレフィン系樹脂１００重量部に対してオレフィン系熱可塑性エラストマー１０〜１００重量部を含有するのが好ましい。親水性熱可塑樹脂はアルキレンオキシド系重合体であるのが好ましい。また、裏面層（Ｂ）に使用する無機微細粉末の表面は、アニオン性界面活性剤、カチオン性界面活性剤、非イオン性界面活性剤、および帯電防止剤から選ばれた少なくとも一つで処理されていることが好ましい。
【０００９】
易剥離性多層樹脂延伸フィルムの空孔率は１０〜６０％であるのが好ましく、裏面層（Ｂ）の空孔率は表面層（Ａ）の空孔率よりも大きいことが好ましい。裏面層（Ｂ）の水に対する平均接触角は１０〜８０°であるのが好ましい。また、易剥離性多層樹脂延伸フィルムのフィルムの密度は０．４〜１ｇ／ｃｍ3であるのが好ましい。易剥離性多層樹脂延伸フィルムは、表面層（Ａ）と裏面層（Ｂ）を積層後に延伸されたものであることが好ましく、延伸は一軸方向が好ましく、表面層（Ａ）及び裏面層（Ｂ）には酸化処理が施されていることが好ましい。
【００１０】
また表面層（Ａ）には印刷後に更にエンボス加工が施されていることが好ましい。特に、裏面層（Ｂ）に直接、水溶性の接着剤を塗工して、壁などに貼り付け施工することが可能であるのが好ましい。裏面層（Ｂ）に用いる水溶性の接着剤は澱粉、ポリアクリル酸、ポリアクリルアミド、ポリエチレンオキシド、ポリビニルアルコール、カルボキシメチルセルロース、酢酸ビニル、ポリビニルアミドから選ばれる少なくとも一つを含むものであるのが好ましい。
なお、本明細書において「〜」はその前後に記載される数値をそれぞれ最小値および最大値として含む範囲を示す。
【００１１】
【発明の実施の形態】
以下において、本発明の易剥離性多層樹脂延伸フィルムについて詳細に説明する。
本発明の易剥離性多層樹脂延伸フィルムは、少なくとも表面層（Ａ）と裏面層（Ｂ）を有している。表面層（Ａ）と裏面層（Ｂ）は、それぞれ熱可塑性樹脂と、無機微細粉末及び／または有機フィラーを含有する。裏面層（Ｂ）は、熱可塑性樹脂として親水性熱可塑性樹脂を含有する。また、表面層（Ａ）と裏面層（Ｂ）は、熱可塑性樹脂として、オレフィン系熱可塑性エラストマーを含有することが好ましい。
【００１２】
表面層（Ａ）の構成
本発明の易剥離性多層樹脂延伸フィルムを構成する表面層（Ａ）は、各種の印刷を行い、その後にエンボス加工等の加工処理を行うことができる面である。このような処理を施すことによって、本発明の易剥離性多層樹脂延伸フィルムは壁紙等として有用に施工することができる。このような易剥離性多層樹脂延伸フィルムの用途に応じて、表面層（Ａ）は、各種の印刷方式による高精細な印刷に対する適性や、その後に行われるエンボス加工時にインキの脱落を防ぐためのインキの密着強度を有するように構成することができる。
【００１３】
表面層（Ａ）に用いる熱可塑性樹脂の種類は特に制限されない。好ましいのは、熱可塑性樹脂としてオレフィン系熱可塑性エラストマーを含む場合であり、オレフィン系熱可塑性エラストマーを含む限り、その他の樹脂の種類と組成は特に制限されない。
オレフィン系熱可塑性エラストマー以外の樹脂として好ましく用いられるのは、オレフィン系樹脂である。具体的には、エチレン、プロピレン、１−ブテン、１−ヘキセン、１−ヘプテン、１−オクテン、４−メチル−１−ペンテン、３−メチル−１−ペンテン等の炭素数２〜８のα−オレフィンの単独重合体、及びこれらαーオレフィンの２〜５種の共重合体が挙げられる。共重合体は、ランダム共重合体でもブロック共重合体でもよい。具体的には密度が０．８９〜０．９７ｇ／ｃｍ3、メルトフローレート（１９０℃、２．１６ｋｇ荷重）が１〜１０ｇ／１０分の分枝ポリエチレン、直鎖状ポリエチレン、高密度ポリエチレン、線状低密度ポリエチレン；メルトフローレート（２３０℃、２．１６ｋｇ荷重）が０．２〜２０ｇ／１０分のプロピレン単独重合体、プロピレン・エチレン共重合体、プロピレン・１−ブテン共重合体、プロピレン・エチレン・１−ブテン共重合体、プロピレン・４−メチルー１−ペンテン共重合体、プロピレン・３−メチル−１−ペンテン共重合体、ポリ（１−ブテン）、ポリ（４−メチル−１−ペンテン）、プロピレン・エチレン・３−メチル−１−ペンテン共重合体などが挙げられる。
【００１４】
これらの中でもプロピレン単独重合体、プロピレン・エチレンランダム共重合体、高密度ポリエチレン、線状低密度ポリエチレンが安価で、かつ成形加工性が良好であるため好ましい。
【００１５】
表面層（Ａ）に用いる熱可塑性樹脂として、オレフィン系エラストマーとオレフィン系樹脂とからなる複合材料のオレフィン系熱可塑性エラストマーを用いることが好ましい。特に下記の３種を好ましい例として挙げることができる。
▲１▼  ソフトセグメントとしてのオレフィン系エラストマーとハードセグメントとしてのオレフィンを単純ブレンドしたもの
▲２▼  オレフィン系エラストマーとオレフィン系樹脂とを部分的に架橋または重合させて複合化したもの
▲３▼  オレフィン系エラストマーを架橋させて、それをオレフィン系樹脂に分散させたもの
【００１６】
上記オレフィン系エラストマーとしては、ＥＰＤＭなどに代表されるエチレン系ゴムを挙げることができる。また、オレフィン系樹脂としては、ポリエチレン、プロピレン系樹脂等を挙げることができる。
【００１７】
裏面層（Ｂ）および中間層（Ｃ）に用いるオレフィン系熱可塑性エラストマーの融点（ＤＳＣピーク温度）は、１６０℃以上であることが好ましく、１６５〜１８０℃であることがより好ましい。これらの好ましい融点を有するオレフィン系熱可塑性エラストマーを用いれば、表面層（Ａ）に良好なエンボス適性及び壁面への施工に必要なフィルム剛性と施工後に壁面の凹凸を吸収する柔軟性（フリク性）を付与し、裏面層（Ｂ）部分で剥離が開始するように裏面層（Ｂ）の空孔率を表面層（Ａ）の空孔率より大きく制御することが容易になる。
【００１８】
なお、上記オレフィン系熱可塑性エラストマーや上記熱可塑性樹脂には、必要に応じて、難燃剤、酸化防止剤、分散剤、防カビ剤、抗菌剤、紫外線安定剤等を添加することができる。
本発明では、上記のオレフィン系熱可塑性エラストマー等を一種のみ選択して単独で用いてもよいし、二種以上を選択して組み合わせて用いてもよい。
【００１９】
表面層（Ａ）には、オレフィン系樹脂１００重量部に対してオレフィン系熱可塑性エラストマーを１０〜１００重量部含有させることが好ましく、２０〜８０重量部含有させることがより好ましい。
【００２０】
表面層（Ａ）には、無機微細粉末及び／または有機フィラーを用いる。
無機微細粉末の種類は特に制限されないが、平均粒子径が０．１〜３μｍの重質炭酸カルシウム、軽質炭酸カルシウム、クレー、タルク、酸化チタン、硫酸バリウム、酸化亜鉛、酸化マグネシウム、珪藻土、酸化珪素等が好ましい例として挙げられる。中でも軽質あるいは重質炭酸カルシウム、クレー、珪藻土、酸化チタンが、延伸成形で発生する空孔（ボイド）の形成性が良好で安価なことから好ましい。
【００２１】
有機フィラーの種類も特に制限されないが、分散後の平均粒子径が０．１〜３μｍであって、主成分である熱可塑性樹脂とは異なる種類の樹脂を選択することが好ましい。例えば熱可塑性樹脂フィルムがオレフィン系樹脂フィルムである場合には、有機フィラーとしては、ポリエチレンテレフタレート、ポリブチレンテレフタレート、ポリカーボネート、ナイロン−６，ナイロン−６，６、環状オレフィン環状オレフィンの単独重合体や環状オレフィンとエチレンとの共重合体等で融点が１２０℃〜３００℃、ないしはガラス転移温度が１２０℃〜２８０℃であるものを挙げることができる。
これらの有機フィラーをオレフィン系樹脂中に配合混練する際には、必要に応じて分散剤、酸化防止剤、紫外線安定剤、相溶化剤等を添加することが望ましい。特に相溶化剤は有機フィラーの粒子形態を決定することから添加量、種類の選定が重要となる。
【００２２】
無機微細粉末または有機フィラーとしては、４４μｍを超える粗大粒子の含有量が少ないものを選択することが、印刷時の白抜けを防止するために望ましい。
特に裏面層（Ｂ）に用いる無機微細粉末または有機フィラーよりも小さな平均粒子径を有する無機微細粉末または有機フィラーを表面層（Ａ）に用いることにより、延伸によって発生する空孔を裏面層（Ｂ）よりできるだけ少なくすることが可能になる。こうすることによって、表面強度の向上及び高精細な印刷が可能になる。これにより壁紙として使用する際にも表面剥離等の欠陥をなくすことができ、また、エンボス加工においては、より低温でのエンボス加工が可能となるので生産性が向上する。
【００２３】
表面層（Ａ）には、上記の無機微細粉末および有機フィラーの中から１種を選択してこれを単独で使用してもよいし、２種以上を選択して組み合わせて使用してもよい。２種以上を組み合わせて使用する場合には、無機微細粉末と有機フィラーを混合して使用してもよい。
【００２４】
表面層（Ａ）には、オレフィン系樹脂とオレフィン系熱可塑性エラストマーとの混合物４０〜９０重量％に平均粒子径が０．１〜３μｍの無機微細粉末及び／または有機フィラーを１０〜６０重量％含有することが特に好ましい。
無機微細粉末及び／または有機フィラーが１０重量％未満である場合は、インキの密着性が悪くなる傾向がある。また、６０重量％を超えると、均一延伸が困難になり、延伸して得られたフィルムの表面に膜ヤブレが起こり、実用性に欠ける傾向がある。無機微細粉末及び／または有機フィラーの平均粒子径が０．１μｍ未満である場合は、熱可塑性樹脂への分散不良による２次凝集が発生し表面突起物が多くなり高精細な印刷ができなくなる傾向がある。また、３μｍを超えると表面平滑度が低下し前記同様高精細な印刷ができなくなる傾向がある。
【００２５】
本発明の易剥離性多層樹脂延伸フィルムを壁紙として施工する時や、施工後における耐久資材としての材料強度や印刷インキ接着強度等の経時的低下を抑制したい時には、表面層（Ａ）に酸化防止剤、紫外線安定剤、酸化チタン等を添加しておくことが望ましい。
【００２６】
裏面層（Ｂ）の構成
本発明の易剥離性多層樹脂延伸フィルムを構成する裏面層（Ｂ）は、親水性熱可塑性樹脂を含む熱可塑性樹脂と、表面処理された無機微細粉末を含有する。また、裏面層（Ｂ）の剥離強度は１０〜２００ｇ／ｃｍに調整されている。
【００２７】
このような特徴を有する裏面層（Ｂ）には、立体感のあるエンボス加工を容易に行うことができる。また、裏面層（Ｂ）は、水溶性糊を塗工した時の接着剤の乾燥性が良好であり、壁やボード等との接着性等の施工適性に優れている。このため、裏面層（Ｂ）に水溶性の接着剤を塗工することにより、本発明の易剥離性多層樹脂延伸フィルムを直接壁等に施工することができる。さらに、本発明の易剥離性多層樹脂延伸フィルムを施工後に剥がす際には、裏面層（Ｂ）の一部素材が壁などに残るため、リサイクルがやりやすくなる。このような利点を有することから、本発明の易剥離性多層樹脂延伸フィルムは、壁紙等として有用に施工することができる。
【００２８】
本発明の易剥離性多層樹脂延伸フィルムの裏面層（Ｂ）には、親水性熱可塑性樹脂を用いる。ここでいう親水性熱可塑性樹脂とは、常温３０分間で溶解ないしは吸水倍率が３ｇ／ｇ以上であり、より好ましくは吸水倍率が５〜５０ｇ／ｇの範囲である。吸水倍率は、親水性熱可塑性樹脂を押し出し機を接続したＴダイや熱プレス成形により約０．１ｍｍの厚さに成形し、常温、例えば２５℃の蒸留水に３０分間浸漬して吸水させ、吸水後の重量を吸水前の重量で割って得られるものである。本明細書では、このような条件を満たさない熱可塑性樹脂を非親水性熱可塑性樹脂という。また、本明細書にて、熱可塑性樹脂とは、親水性熱可塑性樹脂と非親水性熱可塑性樹脂を含む概念である。
【００２９】
裏面層（Ｂ）に用いる親水性熱可塑性樹脂の例としては、ポリビニルアルコールやその重合体ないしは架橋体、ポリビニルピロリドンやその重合体などのホリビニル系樹脂；２−ヒドロキシエチル基、２−ヒドロキシプロピル基などのヒドロキシアルキル基を有するアクリル酸、メタクリル酸ないしはマレイン酸のエステルの重合体ないしはそれらの架橋体、ポリアクリルアミドやその重合体、アクリルニトリルの重合体や架橋重合体の加水分解物、アクリル酸やメタクリル酸の重合体やその共重合体などのポリアクリル系樹脂やその塩（例えばナトリウム塩、カリウム塩、リチウム塩、１〜４級アンモニウム塩など）、酢酸ビニルとメタクリル酸メチルの共重合体の加水分解物；水溶性ナイロン；ウレタン系樹脂（すなわち、水溶性ポリウレタン、高吸水性ポリウレタン、熱可塑性ポリウレタン）；ポリエチレンオキシドやその重合体、ポリプロピレンオキシドやその重合体などのポリアルキレンオキシド系樹脂；ポリエーテルアミド、ポリエーテルエステルアミド；ポリビニルアミン、ポリアリルアミンやその重合体などを挙げることができる。
なかでもポリアルキレンオキシド系重合体、あるいはポリエーテルエステルアミドを用いるのが、高い吸水能とフィルム成形が容易なことから好ましい。
【００３０】
裏面層（Ｂ）に用いる非親水性熱可塑性樹脂の種類は特に制限されない。例えば、前記表面層（Ａ）に記載したオレフィン系樹脂や熱可塑性エラストマーを裏面層（Ｂ）にも用いることができる。裏面層（Ｂ）に用いる非親水性熱可塑性樹脂は、表面層（Ａ）に用いるものと同一であってもよいし、異なっていてもよい。
【００３１】
親水性熱可塑性樹脂と非親水性熱可塑性樹脂を混合する場合の混合比は、非親水性熱可塑樹脂１００重量部に対して親水性熱可塑性樹脂を３〜２００重量部、好ましくは５〜１００重量部にすることが、フィルム成形性、延伸性、吸水性能の点で好ましい。
【００３２】
耐久資材としての易剥離性多層樹脂延伸フィルムの経時劣化を防止するために、裏面層（Ｂ）には酸化防止剤、紫外線安定剤等を添加しておくことが望ましい。更に必要に応じて、難燃剤等を添加してもよい。
【００３３】
裏面層（Ｂ）には、表面処理された無機微細粉末を用いる。表面処理された無機微細粉末としては、例えば、重質炭酸カルシウムを湿式粉砕中に平均分子量１，０００〜１５０，０００の水溶性のアニオン性界面活性剤、カチオン性界面活性剤、または非イオン性界面活性剤で処理した物、湿式粉砕中にアニオン性帯電防止剤、カチオン性帯電防止剤、または非イオン性帯電防止剤で処理した物、更に前記界面活性剤処理と有機帯電防止剤処理を２段階で行った物等が挙げられる。
【００３４】
裏面層（Ｂ）の水に対する平均接触角は、１０〜８０°であることが好ましく、１０〜７０°であることがより好ましく、１５〜６０°であることがさらに好ましい。このような好ましい親水性表面を得るためには、平均粒子径が０．５〜１０μｍの微細粉末に界面活性剤と有機帯電防止剤を２段階で処理した微細粉末を用いることが特に好ましい。
【００３５】
裏面層（Ｂ）には、表面処理された無機微細粉末と組み合わせて、表面処理されていない無機微細粉末及び／または有機フィラーを用いてもよい。裏面層（Ｂ）に用いることができる無機微細粉末及び／または有機フィラーの種類は特に制限されず、表面層（Ａ）に用いることができる上記無機微細粉末および有機フィラーの中から適宜選択して用いることができる。無機微細粉末及び／または有機フィラーは、いずれかを単独で使用してもよいし、２種以上を選択して組み合わせて使用してもよい。２種以上を組み合わせて使用する場合には、無機微細粉末と有機フィラーを混合して使用してもよい。
【００３６】
本発明の易剥離性多層樹脂延伸フィルムの空孔率は、１０〜６０％であることが好ましい。空孔率を好ましい範囲内にするためには、裏面層（Ｂ）の表面処理された無機微細粉末の配合量は３０〜７０重量％にすることが好ましく、３５〜６５重量％にすることがより好ましい。
表面処理された無機微細粉末が３０重量％未満であるか、表面処理された無機微細粉末の平均粒子径が０．５μｍ未満である場合は、空孔の発生が少なくなるために、エンボス適性（エンボスの掛かり）が不良となる傾向がある。また、壁紙自体の隠蔽性が不足し、壁の地肌が見えたり、壁の凹凸が目立つようになりフリク性が不足し高級感がなくなる傾向がある。さらに、高い吸水能も得ることができなくなる傾向がある。
一方、表面処理された無機微細粉末が７０重量％を超えるか、平均粒子径が１０μｍ以上では均一延伸が困難となり、延伸して得られたフィルムの表面に膜ヤブレが起こる傾向がある。
【００３７】
裏面層（Ｂ）の剥離強度は、１０〜２００ｇ／ｃｍであるが、好ましくは２０〜１６０ｇ／ｃｍである。剥離強度が１０ｇ／ｃｍ未満では、壁紙施工時、あるいは施工後に容易に剥がれてしまい実用的でない。また２００ｇ／ｃｍを超えると、剥離時に裏面層（Ｂ）部分からの剥離ができず、リサイクル性、再貼付け施工性に劣る。
また、裏面層（Ｂ）の空孔率は表面層（Ａ）の空孔率よりも大きくすることが好ましい。裏面層（Ｂ）の空孔率をより大きくすることによって、壁等に施工した易剥離性多層樹脂延伸フィルムを壁から剥離するときに、裏面層（Ｂ）部分から容易に剥離させることができるようになる。
【００３８】
その他の層
本発明の易剥離性多層樹脂延伸フィルムは、本発明の条件を満たす表面層（Ａ）と裏面層（Ｂ）を有していれば、その他にも層を有していてもよい。例えば、表面層（Ａ）と裏面層（Ｂ）の間に中間層（Ｃ）を１層以上設けてもよい。
この中間層（Ｃ）はエンボス適性から裏面層（Ｂ）と同程度の空孔率を有することが好ましいが、壁面等から剥離する際に中間層（Ｃ）まで剥離が伝播しないようにするために、各層の空孔率が以下の関係を満たすことが好ましい。
裏面層（Ｂ）＜中間層（Ｃ）＜表面層（Ａ）
また裏面層（Ｂ）と表面層（Ａ）の空孔率の差は２０％以上であることがより好ましい。
【００３９】
本発明の易剥離性多層樹脂延伸フィルムの肉厚は３０〜５００μｍであることが好ましく、８０〜４００μｍであることがより好ましい。また、各種の接着剤を用いて貼合することにより肉厚１ｍｍのものも得ることもできる。
表面層（Ａ）と裏面層（Ｂ）の厚みの比〔（Ａ）／（Ｂ）〕は〔（１〜７）／（９〜３）〕であることが、表面強度、印刷適性、エンボス加工性、エンボス戻りの面で好ましい。裏面層（Ｂ）の厚みの割合が３割未満になるとエンボスの掛かりが悪くなり、また、水溶性接着剤の吸収量が不足し接着剤の乾燥性も悪くなる傾向がある。なお、中間層（Ｃ）を設けた場合は、中間層（Ｃ）の厚みを前記裏面層（Ｂ）の厚みの比の中に含めて考えることが好ましい。
【００４０】
易剥離性多層樹脂延伸フィルムの製造と加工
本発明の易剥離性多層樹脂延伸フィルムは、当業者に公知の種々の方法を組み合わせることによって製造することができる。いかなる方法により製造された易剥離性多層樹脂延伸フィルムであっても、請求項１に記載される条件を満たすものである限り本発明の範囲内に包含される。
【００４１】
本発明の易剥離性多層樹脂延伸フィルムは、例えば、表面層（Ａ）および裏面層（Ｂ）を別々に延伸した後に積層することによって製造したものであってもよいし、表面層（Ａ）および裏面層（Ｂ）を積層した後にまとめて延伸することによって製造したものであってもよい。中間層（Ｃ）を有する場合は、３層を別々に延伸してから積層してもよいし、先に積層してからまとめて延伸してもよいし、あるいは表面層（Ａ）および中間層（Ｃ）を積層して延伸した後に、延伸または未延伸の裏面層（Ｂ）を積層することによって製造したものであってもよい。これらの方法は適宜組み合わせることもできる。
【００４２】
好ましい製造方法は、表面層（Ａ）と裏面層（Ｂ）を積層した後にまとめて延伸するものである。中間層（Ｃ）がある場合は、表面層（Ａ）、中間層（Ｃ）、裏面層（Ｂ）を積層した後にまとめて延伸することが好ましい。各層を別個に延伸して積層する場合に比べると簡便でありコストも安くなる。また、表面層（Ａ）と裏面層（Ｂ）に形成される空孔の制御もより容易になる。
【００４３】
延伸には、公知の種々の方法を使用することができる。延伸の具体的な方法としては、ロール群の周速差を利用したロール間延伸、テンターオーブンを利用したクリップ延伸などを挙げることができる。中でも１軸方向のロール延伸によれば、延伸倍率を任意に調節することができ、形成される空孔の大きさや個数をコントロールすることができるために好ましい。また、フィルムの流れ方向に樹脂の延伸配向がなされるため、無延伸フィルムに比べて高抗張力でかつ印刷時や加工時の張力による寸法変化が小さい易剥離性多層樹脂延伸フィルムを得ることができる。このような易剥離性多層樹脂延伸フィルムは、壁紙用として極めて有用である。
【００４４】
延伸倍率は特に限定されず、目的と使用する熱可塑性樹脂の特性により適宜選択される。例を挙げると、熱可塑性樹脂としてプロピレン単独重合体ないしその共重合体を使用するときには１．２〜１２倍、好ましくは２〜７倍である。
延伸温度は特に制限されないが、裏面層（Ｂ）に用いる樹脂の融点より５℃以上（好ましくは１０℃以上）低い温度で行うことが好ましい。５℃以上低くないと、ロール間延伸ではロール表面にシートが貼り付き、延伸フィルム表面に貼り付き模様がでる傾向がある。また、裏面層（Ｂ）の空孔による亀裂発生が少なくなるために吸水能が不良となり、壁に直接施工した場合、水溶性接着剤の乾燥不良となり施工性が大きく低下する傾向がある。
本発明の易剥離性多層樹脂延伸フィルムには、更に必要に応じて高温で熱処理を施すことができる。
【００４５】
延伸後の多層樹脂延伸フィルムは微細な空孔を有する。本発明の易剥離性多層樹脂延伸フィルムの空孔率は１０〜６０％であることが好ましく、１５〜５０％であることがより好ましい。なお、本明細書における空孔率は、電子顕微鏡写真観測した領域の空孔を画像解析装置（ニレコ（株）製：型式ルーゼックスＩＩＤ）を用いた面積率から求めたものを示す。
【００４６】
易剥離性多層樹脂延伸フィルムの空孔率が１０％未満である場合は、水溶性接着剤を用いたときの水分吸水能が不足する傾向がある。また空孔率が６０％を超える場合は、水分吸水能が大きすぎて、接着剤が層内に多く浸透するために多くの接着剤が必要となり施工コストがかかる傾向がある。
また、上述のように、裏面層（Ｂ）の空孔率は表面層（Ａ）の空孔率よりも大きいことが好ましい。表面層（Ａ）の空孔率の方が大きい場合は、リサイクル性、表面層の印刷適性、表面強度の点で問題が生ずることがある。
【００４７】
本発明の易剥離性多層樹脂延伸フィルムの密度は、０．４〜１ｇ／ｃｍ3であることが好ましく、０．４５〜０．９５ｇ／ｃｍ3であることがより好ましい。本発明の易剥離性多層樹脂延伸フィルムは、白色不透明な空孔を有するフィルムであることが特に好ましい。
【００４８】
本発明の易剥離性多層樹脂延伸フィルムは、そのまま使用に供してもよいし、さらに別の熱可塑性フィルム等に積層して使用してもよい。例えば、本発明の易剥離性多層樹脂延伸フィルムの表面層（Ａ）には、他の熱可塑性樹脂フィルムを積層することができる。積層するフィルムの例としては、ポリエステルフィルム、ポリアミドフィルム、ポリオレフィンフィルム等の透明または不透明なフィルムが挙げられる。
【００４９】
更に、表面層には印刷適性を向上させるために、各種の酸化処理を施したり、帯電防止剤、アンカーコーティング剤、耐水化剤等を塗布することもできる。
また、裏面層にも親水性の向上や、水溶性接着剤との接着性を向上させるために、各種の酸化処理を施すことが好ましい。酸化処理の方法としては、コロナ放電処理、プラズマ処理、フレーム処理、グロー放電処理、オゾン処理等を挙げることができ、コロナ放電処理、フレーム処理が好ましい。
【００５０】
本発明の易剥離性多層樹脂延伸フィルムの表面には、使用目的に応じて印刷を行うことができる。印刷の種類や方法は特に制限されない。例えば、公知のビヒクルに顔料を分散したインキを用いたグラビヤ印刷、水性フレキソ、シルクスクリーン、ＵＶオフセット輪転等の印刷等の公知の印刷手段を用いて印刷することができる。また、金属蒸着や、グロス印刷、マット印刷等により印刷することもできる。印刷する絵柄は、石目、木目、格子、水玉、花柄等の天然物柄、抽象柄、キャラクター等から適宜選択することができる。
【００５１】
本発明の易剥離性多層樹脂延伸フィルムにはエンボス加工を施すことができる。エンボス加工は、印刷を行った後に行うのが一般的であるが、エンボス加工後にさらに印刷を行っても構わない。
エンボス加工は、例えば、平版プレス機、ロールエンボス機等公知の各種プレス、エンボス機を用いて熱や圧力によりエンボス版の凹凸形状を賦形することによって行うことができる。ロールエンボス法は円筒状のエンボス版の凹凸形状を対象材料に熱圧で賦形する方法である。熱圧賦形は、易剥離性多層樹脂延伸フィルムの表面層（Ａ）に使用している樹脂の熱変形温度と溶融温度の間に加熱して、エンボス版を該易剥離性多層樹脂延伸フィルムの表面に押圧して賦形した後、冷却して形状を固定することによって行う。加熱方法としては、例えば赤外線照射、温風吹付け、加熱ローラーからの伝導熱、誘電加熱等の方法が用いられる。なお、エンボスの賦形は、エンボス機を用いずに、延伸前、延伸後のいずれにおいてもフィルム成形と同時に行うこともできる。
【００５２】
本発明の易剥離性多層樹脂延伸フィルムを化粧合板として用いる場合には、エンボス形成後にワイピングを施して凹部内にワイピングインクを充填することによって意匠性を向上させることができる。特に木目の導管部の外観を再現する場合には好適である。
【００５３】
また、ワイピングの他に最外層には、透明な樹脂層からなる表面保護層を形成することもできる。表面保護層は表面層を保護するとともに、下層の絵柄やエンボス等の意匠に立体感を付与する機能も有する。したがって、本発明の易剥離性多層樹脂延伸フィルムを化粧板や壁紙として使用する場合に表面保護層は特に有用である。
【００５４】
表面保護層は塗工または貼合により形成することができる。表面物性をさらに向上させるためには耐候性、耐摩耗性、耐汚染性等の表面物性の優れた無色透明または着色透明の樹脂を用いるのが好ましい。このような樹脂として好ましいのは、例えば各種アクリレート、ポリエステル等から電離放射線硬化性樹脂、ポリウレタン、不飽和ポリエステル等の２液硬化型樹脂、フッ素樹脂、ポリシロキサン系樹脂等である。この表面保護層には、公知の抗菌剤、防カビ剤、香料等を配合してもよい。
【００５５】
易剥離性多層樹脂延伸フィルムの適用
本発明の易剥離性多層樹脂延伸フィルムの裏面には、直接接着剤を塗工して、木質壁材、石膏ボード、各種複合材料（樹脂化粧板、木質合板等）や鉄板、アルミニウム板等の金属板上に、直接貼り合わせて使用することができる。このため、本発明の易剥離性多層樹脂延伸フィルムを壁紙等に使用する場合、裏打ち材（天然紙等）を裏面に裏打ち加工する必要はない。このため、壁紙等として施工した本発明の易剥離性多層樹脂延伸フィルムを壁からはがしてリサイクルする際には、裏打ち材（天然紙等）がリサイクル原料に混入しないため、モノマテリアルな材料のリサイクルが可能となる。
【００５６】
本発明の易剥離性多層樹脂延伸フィルムを貼り合わせるために使用する接着剤は、特に制限されず水溶性接着剤、含水炭素系接着剤、合成樹脂系接着剤などを使用することができる。接着剤は、溶剤系、水溶性のいずれであってもよいが、作業性、安全性（溶剤飛散による中毒、火災など）の問題から水溶性接着剤を使用するのが好ましい。
【００５７】
水溶性接着剤は水に対して溶解または、膨潤する特性を有するものであり、例えば、タンパク質系接着剤としてゼラチン、膠、カゼイン等を挙げることができる。
含水炭素系接着剤としては、澱粉及びその誘導体、セルロース誘導体としてヒドロキシエチルセルロース、エチルヒドロキシエチルセルロース、カルボキシメチルセルロース（ＣＭＣ）、ビスコース等が挙げられる。その他アラビヤゴム、トラガントゴム等も挙げられる。
【００５８】
合成樹脂系接着剤としては、ポリビニルアルコール、ポリビニルエーテル、ポリビニルピロリドン等が挙げられる。その他、ポリアクリルアミド、ポリエチレンオキシド、ポリビニルアミド、水溶性ポリウレタン、ポリアクリル酸系樹脂やその塩等が挙げられる。更に接着剤として、酢酸ビニル、アクリル酸エステル、エチレン酢酸ビニル、塩化ビニル等の乳化重合で得られるエマルジョン系接着剤も挙げられる。
【００５９】
なかでも、本発明の易剥離性多層樹脂延伸フィルムを壁などに貼り合わせに用いる水溶性接着剤として、施工性、接着性などから澱粉及びその誘導体、ポリアクリル酸、ポリアクリルアミド、ポリエチレンオキシド、ポリビニルアルコール、カルボキシメチルセルロース（ＣＭＣ）、酢酸ビニル、ポリビニルアミドが好ましく、澱粉及びその誘導体がより好ましく用いられる。
【００６０】
本発明の易剥離性多層樹脂延伸フィルムを壁面等からはがした後には、吸水能を有する裏面層（Ｂ）が壁面等に残る。本発明の易剥離性多層樹脂延伸フィルムの裏面層（Ｂ）に直接水溶性接着剤を塗工して、壁面等に残っている裏面層（Ｂ）の上から貼り付け施工を行えば、十分な接着性が得られる。すなわち、壁面等に残った裏面層（Ｂ）を剥がしてから新たな易剥離性多層樹脂延伸フィルムを貼る必要はなく、壁面等に残った裏面層（Ｂ）を利用して何回でも繰り返し貼り付けを行うことが可能である。
【００６１】
本発明の易剥離性多層樹脂延伸フィルムは、特に壁紙及び化粧合板用化粧紙として有用であるが、床材、自動車の内装材、粘着加工を施したタックラベル等としても有用である。
【００６２】
【実施例】
以下に実施例、比較例および試験例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
以下の実施例および比較例で使用する材料を表１にまとめて示す。なお、表中のＭＦＲはメルトフローレートを意味する。
【００６３】
【表１】
0004365549.tif 000002
【００６４】
（実施例１〜６および比較例１〜２）
以下の手順にしたがって本発明の多層樹脂延伸フィルム（実施例１〜６）および比較用の多層樹脂延伸フィルム（比較例１〜２）を製造し、さらにこれらを用いて壁紙を製造した。比較例１は、特開平１１−３４８１９２号公報の実施例１の多層樹脂延伸フィルムと同じである。表２〜３に、各フィルムの製造にあたって使用した材料の種類と量、延伸条件、および製造したフィルムの状態をまとめて示した。
【００６５】
熱可塑性樹脂樹脂、エラストマーおよび無機微細粉末を混合することによって、表面層（Ａ）用の配合物［Ａ］を調製した。熱可塑性樹脂樹脂、親水性熱可塑性樹脂、エラストマーおよび無機微細粉末を混合することによって、裏面層（Ｂ）用の配合物［Ｂ］を調製した。また、実施例４〜６および比較例１〜２では、熱可塑性樹脂樹脂、親水性熱可塑性樹脂、エラストマーおよび無機微細粉末を混合することによって、中間層（Ｃ)用の配合物［Ｃ］も調製した。それぞれの材料の種類と配合量については、表２に記載されるとおりにした。
【００６６】
配合物［Ａ］と配合物［Ｂ］のみを調製した場合は、それぞれを２５０℃に設定された２台の押出機で溶融混練し、ダイ内で２つの配合物を積層して押出成形し、冷却装置にて７０℃まで冷却して、２層の無延伸シートを得た。
配合物［Ａ］、配合物［Ｂ］、配合物［Ｃ］を調製した場合は、これらの配合物を２５０℃に設定された３台の押出機でそれぞれ溶融混練し、ダイ内で配合物［Ｃ］の表面側に配合物［Ａ］、裏面側に配合物［Ｂ］を積層して押出成形し、冷却装置にて７０℃まで冷却して、３層の無延伸シートを得た。
【００６７】
形成された無延伸シートを表２に記載される延伸温度に加熱した後、縦方向にロール間で表２に記載される倍率に延伸した。ただし、実施例４では、３層構造の無延伸シートを１３０℃に加熱した後、縦方向にロール間で５倍延伸し、次いで、１５５℃に加熱した後、テンター延伸機を用いて横方向に９倍延伸して２軸延伸フィルムを得た。また、比較例２では延伸を行わなかった。
次いで、得られた延伸フィルムの両面に放電処理機（春日電機（株）製）を用いて５０Ｗ／ｍ2・分のコロナ処理を行って多層樹脂延伸フィルムを得た。得られた多層樹脂延伸フィルムの各層の空孔率、全体の空孔率、および密度は表３に示すとおりであった。
【００６８】
これらの多層樹脂延伸フィルムの表面層（Ａ）に花柄のグラビヤ印刷（インキ：東洋インキ（株）製：商品名「ＣＣＳＴ」）を施した後、１００℃に加熱した深さ０．５ｍｍのエンボスロールにて絹目柄のエンボス加工を行って壁紙を得た。
さらに多層樹脂延伸フィルムの裏面層（Ｂ）には表２に記載される種類の水溶性接着剤（水と１：１に混合）を自動壁紙糊付機を用いて塗布し、素早く木質合板の壁面に貼り合わせ施工を行った。
【００６９】
（比較例３〜４）
上記の多層樹脂延伸フィルムの他に、比較例２で得られた２層構造の無延伸フィルムの裏面層（Ｂ）に酢酸ビニル系接着剤（中央理化製「商品名ＡＣ−５００」）を塗布し、坪量が８０ｇ／ｍ2の天然紙を裏打ち貼合したものを、比較例３として調製した。さらに、天然紙が裏打ちされた市販のＰＶＣ壁紙を比較例４とした。
【００７０】
比較例３の表面層（Ａ）、比較例４の天然紙が裏打ちされていない側に、花柄のグラビヤ印刷（インキ：東洋インキ（株）製：商品名「ＣＣＳＴ」）を施した後、１００℃に加熱した深さ０．５ｍｍのエンボスロールにて絹目柄のエンボス加工を行って壁紙を得た。
さらに、比較例３の裏面層（Ｂ）、比較例４の裏打ち紙側に、表２に記載される種類の水溶性接着剤（水と１：１に混合希釈）を自動壁紙糊付機を用いて塗布し、素早く木質合板の壁面に貼り合わせ施工を行った。
【００７１】
（試験例）
調製した各多層樹脂延伸フィルムおよび壁紙について、以下の試験と評価を行った。
【００７２】
１）水接触角
実施例１〜６および比較例１〜２で調製した各多層樹脂延伸フィルムの裏面層（Ｂ）の水接触角を、イオン交換水を用いて接触角計（協和界面化学（株）製：型式ＣＡ−Ｄ）で１０回測定し、平均値を求めた。
【００７３】
２）剥離強度
実施例１〜６および比較例１〜２で調製した各多層樹脂延伸フィルムの裏面層（Ｂ）面に粘着テープ（ニチバン（株）製、商品名「セロテープ」）を貼着し、これを幅１０ｍｍ、長さ１００ｍｍに切り取り２４時間後に引張試験機（島津製作所製、商品名「オートグラフ」）を使用して、引張速度１０００ｍｍ／分にて、１８０度の角度で剥離させ、剥離強度を測定した。
【００７４】
３）印刷適性
グラビア印刷された各多層樹脂延伸フィルムのインキ表面に粘着テープ（ニチバン（株）製：商品名「セロテープ」）を貼り付け、十分に押しつけた後、粘着テープを９０度の角度において一定の速度で引き剥がしインキの取られ方を下記の基準により判定した。
◎：全くインキが剥がれない
○：フィルムの材料部分が破壊されるが、実用上問題ない
△：インキの殆どが剥がれるが、剥離するときに抵抗がある
実用上問題がある
Ｘ：インキ全量が剥がれ、剥離するときの抵抗もない
実用上使用できない
【００７５】
４）エンボス加工適性
（エンボスの掛かり評価）
エンボス加工された各壁紙の表面凹凸を肉眼にて下記の基準により判定した。
○：立体感があり且つシャープさもある
△：立体感はあるがややシャープさに欠ける。実用上問題ない
×：深さもシャープさにも欠ける。実用上使用できない
【００７６】
（エンボスの戻り評価）
また、エンボス加工された各壁紙の裏面層（Ｂ）面に表１に記載の水溶性接着剤▲１▼を水で１：１に希釈したものを刷毛で適量塗り、合板の表面に空気が入らないように貼り付けた。貼り付けた合板２枚を壁紙の貼られた面同士を重ね合わせて６０℃の乾燥機に入れ、３００ｋｇ／ｍ2で３分間加圧した。その後、取り出して、貼り付けられた壁紙のエンボスの状態を下記基準により肉眼で判定した。
◎：変化無し
○：わずかに立体感が減少しているが、実用上問題ない
△：立体感に欠け、明らかにエンボスの戻りがみられ、実用上やや問題あり
×：殆どエンボスが無くなっており、実用上使用できない
【００７７】
５）貼付け施工性
（作業性）
９０ｃｍｘ１８０ｃｍのサイズに各多層樹脂延伸フィルムを切り取り、裏面層（Ｂ）面（裏打ち紙のある場合は裏打ち紙面）に表２に記載される種類の水溶性接着剤を水で１：１に希釈したものを自動壁紙糊付機（極東産機株社製）で付け、素早く木質合板の壁に貼った。この一連の作業性を下記基準で判定した。
○：貼り皺も無く連続的に綺麗に貼れた
△：貼り皺が若干発生するため、貼り付けに時間を要し実用上問題あり
Ｘ：貼り皺などが多く、きれいに壁に貼れないため実用上使用できない
【００７８】
（乾燥性）
９０ｃｍｘ１８０ｃｍのサイズに各多層樹脂延伸フィルムを切り取り、裏面層（Ｂ）面（裏打ち紙のある場合は裏打ち紙面）に表２に記載される種類の水溶性接着剤を水で１：１に希釈したものを自動壁紙糊付機（極東産機株社製）で付け、素早く木質合板の壁に貼った。この一連の作業性を下記基準で判定した。
○：天然紙製の裏打ち紙と同等の乾燥性を示し、取り扱いが容易である
△：天然紙製の裏打ち紙に比べ乾燥性に劣り、取り扱いに問題あり
Ｘ：天然紙製の裏打ち紙に比べ乾燥性に劣り、実用上使用できない
【００７９】
（再貼付け施工性）
各多層樹脂延伸フィルムの裏面層（Ｂ）面（裏打ち紙のある場合は裏打ち紙面）に表２に記載される種類の水溶性接着剤を水で１：１に希釈したものを自動壁紙糊付機（極東産機株社製）で付け、素早く木質合板の壁に貼った。７日経過後に各多層樹脂延伸フィルムを壁から剥がした。次いで剥がされた各多層樹脂延伸フィルムの剥離面（再接着面）に表２に記載される種類の水溶性接着剤を水で１：１に希釈したものを自動壁紙糊付機（極東産機株社製）で付け、素早く木質合板の壁に貼った。７日経過後に各多層樹脂延伸フィルムに粘着テープ（ニチバン（株）製：商品名「セロテープ」）を貼り付け、十分に押しつけた後、粘着テープの幅にナイフで壁紙を切り、粘着テープを９０度の角度において一定の速度で木質合板パネルから手で引き剥がし、その状態を下記の基準により判定した。
○：剥がすときに抵抗があり、裏面層（Ｂ）部分から剥離されている
△：再接着面から裏面層（Ｂ）が部分的に剥がされている
剥離するときに抵抗があるが弱い。実用上問題ある
Ｘ：再接着面から裏面層（Ｂ）が剥がれ、剥離するときの抵抗がほとんどない。実用上使用できない
【００８０】
７）リサイクル適性
施工された各壁紙を１ヶ月後に壁面から剥がし、剥がした壁紙を粉砕機にかけてチップ状にした後、使用した高融点の樹脂材料の融点より６０℃高い温度に設定され、１００メッシュのスクリーンパックを装備した２軸押出機にて再溶融押出しを行った。このときのスクリーンパックの詰まりや発煙、変色などから再溶融押出し（再生）が可能か否かを判定した。
【００８１】
以上の試験例の試験結果をまとめて表３に示す。
【００８２】
【表２】
0004365549.tif 000003
【００８３】
【表３】
0004365549.tif 000004
【００８４】
【発明の効果】
本発明の易剥離性多層樹脂延伸フィルムは、印刷適性及びエンボス加工適性などの壁紙としての性能に優れ、かつ裏面層（Ｂ）には水溶性接着剤の吸水能が付与されているために壁面等への貼り付け施工性に優れている。また、本発明の易剥離性多層樹脂延伸フィルムは、裏面層（Ｂ）の剥離強度が２０〜２００ｇ／ｃｍに設定されているため、壁面等から剥離する時に裏面層（Ｂ）部分が壁面に残った状態となる。このため、剥離した易剥離性多層樹脂延伸フィルムは天然紙などの裏打ち材、感圧粘着剤、水溶性接着剤などの他素材を含まないので、これら素材を分離することなくリサイクルすることが可能である。さらに、剥離された壁面等の上には、再度水溶性接着剤を用いて貼り付け施工が可能であることから、本発明の易剥離性多層樹脂延伸フィルムは建築装飾材等として極めて有用である。